(57)【特許請求の範囲】
【請求項１】
鋼板と、
前記鋼板の上に配置された、クロム酸系防錆顔料と一次粒子である骨材とを含み、かつ細孔粒子を含まない下塗り塗膜と、
前記下塗り塗膜の上に配置された上塗り塗膜と、を有し、
前記骨材は、以下の式（１）および式（２）を満たす、
塗装鋼板。
Ｄ１０≧０.６Ｔ  …（１）
Ｄ９０＜２.０Ｔ  …（２）
［ここで、Ｄ１０は、個数基準の累積粒度分布における前記骨材の１０％粒子径（μｍ）である。Ｄ９０は、個数基準の累積粒度分布における前記骨材の９０％粒子径（μｍ）である。Ｔは、前記下塗り塗膜における前記骨材が存在しない部分の膜厚（μｍ）である。］
【請求項２】
前記下塗り塗膜の固形分に対する前記骨材の割合は、１体積％以上かつ１０体積％未満である、請求項１に記載の塗装鋼板。
【請求項３】
前記鋼板は、化成処理が施されている、請求項１または請求項２に記載の塗装鋼板。
【請求項４】
請求項１〜３のいずれか一項に記載の塗装鋼板を含む外装建材。
【発明の詳細な説明】
【技術分野】
【０００１】
本発明は、耐食性および耐傷付き性に優れる塗装鋼板、ならびに前記塗装鋼板を含む外装建材に関する。
【背景技術】
【０００２】
塗装鋼板を外装建材などとして使用する場合、赤錆の発生が問題となる。たとえば、塩害が問題とならない地域（非塩害地域）では、塗装鋼板の端面や曲げ加工部などの鋼素地露出部において赤錆が発生し、それによる外観の劣化が問題となっている。このような赤錆の発生は、クロメート系の化成処理を鋼板に施したり、クロム酸系の防錆顔料を下塗り塗膜に添加したりすることで効果的に防止することができる。しかしながら、これらの手段を施しても赤錆の発生を長期間にわたり完全に防止し続けることはできないため、より鋼素地露出部における赤錆の発生を防止できる塗装鋼板が求められている。
【０００３】
塗装鋼板を外装建材などとして使用する場合、塗装鋼板に耐傷付き性が求められることもある。塗装鋼板の耐傷付き性を向上させる技術として、下塗り塗膜中に粒径１〜５μｍのシリカ粒子を添加することが提案されている（特許文献１参照）。下塗り塗膜中にシリカ粒子を添加して下塗り塗膜の表面粗度を大きくすることで、下塗り塗膜と上塗り塗膜の接触面積が増大し、下塗り塗膜に対する上塗り塗膜の付着強度が向上する。これにより、塗装鋼板の耐傷付き性の向上を実現している。
【先行技術文献】
【特許文献】
【０００４】
【特許文献１】特開平９−１２２５７９号公報
【発明の概要】
【発明が解決しようとする課題】
【０００５】
塗装鋼板の耐食性および耐傷付き性の両方を向上させる手段としては、特許文献１を参照して、下塗り塗膜にクロム酸系の防錆顔料と下塗り塗膜の表面粗度を大きくすることが可能なシリカ粒子とを添加することが考えられる。しかしながら、本発明者らの予備実験によれば、このようにして得られた塗装鋼板では、初期の耐食性（耐赤錆性）および耐傷付き性には優れているものの、時間の経過とともに耐食性（耐赤錆性）が急激に低下してしまうことがわかった。
【０００６】
本発明は、かかる点に鑑みてなされたものであり、耐食性および耐傷付き性の両方に優れる塗装鋼板、ならびに前記塗装鋼板を含む外装建材を提供することを目的とする。
【課題を解決するための手段】
【０００７】
本発明者らは、下塗り塗膜にクロム酸系の防錆顔料と一次粒子である骨材とを添加することで、上記課題を解決できることを見出し、さらに検討を加えて本発明を完成させた。
【０００８】
すなわち、本発明は、以下の塗装鋼板および外装建材に関する。
【０００９】
［１］鋼板と、前記鋼板の上に配置された、クロム酸系防錆顔料と一次粒子である骨材とを含み、かつ細孔粒子を含まない下塗り塗膜と、前記下塗り塗膜の上に配置された上塗り塗膜と、を有し、前記骨材は、以下の式（１）および式（２）を満たす、塗装鋼板。
Ｄ１０≧０.６Ｔ  …（１）
Ｄ９０＜２.０Ｔ  …（２）
［ここで、Ｄ１０は、個数基準の累積粒度分布における前記骨材の１０％粒子径（μｍ）である。Ｄ９０は、個数基準の累積粒度分布における前記骨材の９０％粒子径（μｍ）である。Ｔは、前記下塗り塗膜における前記骨材が存在しない部分の膜厚（μｍ）である。］
［２］前記下塗り塗膜の固形分に対する前記骨材の割合は、１体積％以上かつ１０体積％未満である、［１］に記載の塗装鋼板。
［３］前記鋼板は、化成処理が施されている、［１］または［２］に記載の塗装鋼板。
［４］［１］〜［３］のいずれか一項に記載の塗装鋼板を含む外装建材。
【発明の効果】
【００１０】
本発明によれば、耐食性および耐傷付き性の両方に優れる塗装鋼板および外装建材を提供することができる。
【発明を実施するための形態】
【００１１】
本発明に係る塗装鋼板は、鋼板（塗装原板）と、前記鋼板の上に形成された下塗り塗膜と、前記下塗り塗膜の上に形成された上塗り塗膜とを有する。以下、本発明に係る塗装鋼板の各構成要素について説明する。
【００１２】
（塗装原板）
塗装原板となる鋼板の種類は、特に限定されない。塗装原板の例には、冷延鋼板、亜鉛めっき鋼板、Ｚｎ−Ａｌ合金めっき鋼板、Ｚｎ−Ａｌ−Ｍｇ合金めっき鋼板、アルミニウムめっき鋼板、ステンレス鋼板（オーステナイト系、マルテンサイト系、フェライト系、フェライト・マルテンサイト二相系を含む）などが含まれる。耐食性、軽量化および対費用効果の観点からは、塗装原板は、溶融５５％Ａｌ―Ｚｎ合金めっき鋼板であることが好ましい。鋼板は、脱脂や酸洗などの公知の塗装前処理が施されていてもよい。鋼板の板厚は、特に限定されず、塗装鋼板の用途に応じて適宜設定されうる。たとえば、鋼板の板厚は、０.１〜２ｍｍ程度である。
【００１３】
鋼板（塗装原板）は、塗装鋼板の耐食性および塗膜密着性（耐傷付き性）を向上させる観点から、化成処理を施されていてもよい。化成処理の種類は、特に限定されない。化成処理の例には、クロメート処理、クロムフリー処理、リン酸塩処理などが含まれる。
【００１４】
化成処理は、公知の方法で実施されうる。たとえば、化成処理液をロールコート法、スピンコート法、スプレー法などの方法で鋼板の表面に塗布し、水洗せずに乾燥させればよい。乾燥温度および乾燥時間は、水分を蒸発させることができれば特に限定されない。生産性の観点からは、乾燥温度は、到達板温で６０〜１５０℃の範囲内が好ましく、乾燥時間は、２〜１０秒の範囲内が好ましい。化成処理皮膜の付着量は、耐食性および塗膜密着性の向上に有効な範囲内であれば特に限定されない。たとえば、クロメート皮膜の場合、全Ｃｒ換算付着量が５〜１００ｍｇ／ｍ２となるように付着量を調整すればよい。また、クロムフリー皮膜の場合、Ｔｉ−Ｍｏ複合皮膜では１０〜５００ｍｇ／ｍ２、フルオロアシッド系皮膜ではフッ素換算付着量または総金属元素換算付着量が３〜１００ｍｇ／ｍ２の範囲内となるように付着量を調整すればよい。また、リン酸塩皮膜の場合、５〜５００ｍｇ／ｍ２となるように付着量を調整すればよい。
【００１５】
（下塗り塗膜）
下塗り塗膜は、鋼板または化成処理皮膜の表面に形成されている。下塗り塗膜は、防錆顔料および骨材を含み、塗装鋼板の耐食性や塗膜密着性（耐傷付き性）などを向上させる。
【００１６】
下塗り塗膜を構成する樹脂（ベース樹脂）の種類は、特に限定されない。下塗り塗膜を構成する樹脂の例には、エポキシ樹脂やアクリル樹脂、ポリエステルなどが含まれる。
【００１７】
下塗り塗膜には、耐食性を向上させる観点から、６価のクロム酸系防錆顔料が配合されている。クロム酸系防錆顔料の種類は、特に限定されない。クロム酸系防錆顔料の例には、クロム酸ストロンチウム、クロム酸亜鉛、クロム酸カルシウム、クロム酸マンガン、クロム酸マグネシウムが含まれる。クロム酸系防錆顔料の合計配合量は、特に限定されないが、下塗り塗膜の固形分に対して１〜５０体積％の範囲内が好ましく、５〜２０体積％の範囲内が好ましい。合計配合量が１体積％未満の場合、耐食性を効果的に向上させることができないおそれがある。合計配合量が５０体積％超の場合、塗布性、加工性および／または塗膜密着性を損なうおそれがある。
【００１８】
下塗り塗膜には、耐傷付き性を向上させる観点から、骨材が配合されている。下塗り塗膜中に骨材を添加して下塗り塗膜の表面粗度を大きくすることで、下塗り塗膜と上塗り塗膜の接触面積が増大し、下塗り塗膜に対する上塗り塗膜の付着強度が向上する。これにより、塗装鋼板の耐傷付き性を向上させることができる。
【００１９】
クロム酸系防錆顔料は、下塗り塗膜から溶出することにより、耐食性を付与する効果を発現する。一方、下塗り塗膜に骨材として細孔粒子を配合すると、骨材内の隙間を介して防錆顔料がより溶出しやすくなってしまい、耐食性が短期間で失われてしまうおそれがある。このため、本発明に係る塗装鋼板では、骨材として一次粒子を配合する。ここで、「細孔粒子」とは、防錆顔料の通り道となりうる細孔を含む粒子を意味し、微粒子の凝集体や多孔質構造の粒子を含む概念である。「一次粒子」とは、防錆顔料の通り道となりうる細孔を含まない粒子を意味する。なお、一次粒子は、防錆顔料の通り道とならない凹部を有していてもよい。たとえば、骨材は、アクリル樹脂、ポリウレタン、ポリエステル、メラミン樹脂、尿素樹脂、ポリアミドなどの樹脂からなる一次粒子（樹脂粒子）；ガラス、炭化ケイ素、窒化ホウ素、ジルコニア、アルミナ・シリカなどの無機化合物からなる一次粒子（無機粒子）である。これらの一次粒子の形状は、略球形であることが好ましいが、円柱形状や円板形状などの他の形状であってもよい。
【００２０】
骨材の粒径は、特に限定されないが、以下の式（１）および式（２）を満たすことが好ましい。以下の式（１）および式（２）において、Ｄ１０は、個数基準の累積粒度分布における骨材の１０％粒子径（μｍ）である。Ｄ９０は、個数基準の累積粒度分布における骨材の９０％粒子径（μｍ）である。Ｔは、下塗り塗膜における骨材が存在しない部分の膜厚（μｍ）である。以下の式（１）を満たさない場合、下塗り塗膜の表面粗度が小さくなり、耐傷付き性を効果的に向上させることができないおそれがある。以下の式（２）を満たさない場合、下塗り塗膜から骨材が脱離しやすくなり、耐傷付き性が低下してしまうおそれがある。
Ｄ１０≧０.６Ｔ  …（１）
Ｄ９０＜２.０Ｔ  …（２）
【００２１】
なお、上記式（１）および式（２）の粒径は、例えばコールターカウンター法によって測定されるが、他の測定方法により測定された粒径であっても、上記式（１）および式（２）を満たしていれば、耐傷付き性を効果的に向上させることができる。たとえば、下塗り塗膜中の骨材の粒径は、以下の手順で測定されうる。まず、塗装鋼板を切断し、切断面を研摩する。次いで、切断面を電子顕微鏡で観察して、下塗り塗膜の断面像を得る。次いで、その断面像の視野に存在する全ての骨材について長辺長さおよび短辺長さを測定し、個々の平均粒子サイズを算出する。次いで、粒子サイズが小さいものから粒子数をカウントしていき、全粒子数の１０％になったところの粒径をＤ１０、９０％になったところの粒径をＤ９０として算出する。
【００２２】
骨材の配合量は、特に限定されないが、下塗り塗膜の固形分に対して１体積％以上かつ１０体積％未満の範囲内が好ましい。合計配合量が１体積％未満の場合、耐傷付き性を効果的に向上させることができないおそれがある。また、クロム酸系防錆顔料の溶出に対する障壁となる骨材が少ないため、クロム酸系防錆顔料が過剰に溶出してしまい、耐食性が短期間で失われてしまうおそれがある。合計配合量が１０体積％以上の場合、クロム酸系防錆顔料の溶出が過剰に阻害され、耐食性が低下してしまうおそれがある。
【００２３】
下塗り塗膜の膜厚は、特に限定されないが、１〜１０μｍの範囲内が好ましい。膜厚が１μｍ未満の場合、耐食性を十分に向上させることができないおそれがある。一方、膜厚が１０μｍ超の場合、塗料の乾燥時にワキが発生しやすくなり、塗装鋼板の外観が劣化したり（塗料乾燥時のワキの発生など）、塗装鋼板の加工性が低下したりするおそれがある。また、下塗り塗膜の膜厚を１０μｍ超としても、コストに対する効果が小さい。
【００２４】
下塗り塗膜は、公知の方法で形成されうる。たとえば、ベース樹脂、クロム酸系防錆顔料および骨材を含む下塗り塗料を塗装原板（鋼板）の表面に塗布し、到達板温１５０〜２８０℃で１０〜６０秒間焼き付ければよい。なお、焼き付け温度が１５０℃未満の場合、十分に塗料を焼き付けることができず、下塗り塗膜の機能を十分に発揮させることができないおそれがある。一方、焼き付け温度が２８０℃超の場合、過度の焼き付けにより、下塗り塗膜と上塗り塗膜との間の密着性が低下してしまうおそれがある。下塗り塗料の塗布方法は、特に限定されず、プレコート鋼板の製造に使用されている方法から適宜選択すればよい。そのような塗布方法の例には、ロールコート法、フローコート法、カーテンフロー法、スプレー法などが含まれる。
【００２５】
（上塗り塗膜）
上塗り塗膜は、下塗り塗膜の上に形成されている。上塗り塗膜は、塗装鋼板の意匠性や耐食性などを向上させる。
【００２６】
上塗り塗膜を構成する樹脂（ベース樹脂）の種類は、特に限定されない。上塗り塗膜を構成する樹脂の例には、ポリエステルやエポキシ樹脂、アクリル樹脂などが含まれる。これらの樹脂は、硬化剤により架橋されていてもよい。硬化剤の種類は、使用する樹脂の種類や焼付け条件などに応じて、適宜選択すればよい。硬化剤の例には、メラミン化合物やイソシアネート化合物などが含まれる。メラミン化合物の例には、イミノ基型、メチロールイミノ基型、メチロール基型または完全アルキル基型のメラミン化合物が含まれる。
【００２７】
上塗り塗膜は、透明でもよいが、任意の着色顔料を配合して着色されていてもよい。着色顔料の例には、酸化チタン、炭酸カルシウム、カーボンブラック、鉄黒、チタンイエロー、ベンガラ、紺青、コバルトブルー、セルリアンブルー、群青、コバルトグリーン、モリブデン赤などの無機顔料；ＣｏＡｌ、ＣｏＣｒＡｌ、ＣｏＣｒＺｎＭｇＡｌ、ＣｏＮｉＺｎＴｉ、ＣｏＣｒＺｎＴｉ、ＮｉＳｂＴｉ、ＣｒＳｂＴｉ、ＦｅＣｒＺｎＮｉ、ＭｎＳｂＴｉ、ＦｅＣｒ、ＦｅＣｒＮｉ、ＦｅＮｉ、ＦｅＣｒＮｉＭｎ、ＣｏＣｒ、Ｍｎ、Ｃｏ、ＳｎＺｎＴｉなどの金属成分を含む複合酸化物焼成顔料；Ａｌ、樹脂コーティングＡｌ、Ｎｉなどのメタリック顔料；および、リソールレッドＢ、ブリリアントスカーレットＧ、ピグメントスカーレット３Ｂ、ブリリアントカーミン６Ｂ、レーキレッドＣ、レーキレッドＤ、パーマネントレッド４Ｒ、ボルドー１０Ｂ、ファストイエローＧ、ファストイエロー１０Ｇ、パラレッド、ウォッチングレッド、ベンジジンイエロー、ベンジジンオレンジ、ボンマルーンＬ、ボンマルーンＭ、ブリリアントファストスカーレット、バーミリオンレッド、フタロシアニンブロー、フタロシアニングリーン、ファストスカイブルー、アニリンブラックなどの有機顔料；が含まれる。また、上塗り塗膜には、体質顔料などの他の顔料を配合してもよい。体質顔料の例には、硫酸バリウム、酸化チタン、シリカ、炭酸カルシウムなどが含まれる。
【００２８】
上塗り塗膜の膜厚は、特に限定されないが、５〜３０μｍの範囲内が好ましい。膜厚が５μｍ未満の場合、所望の外観を付与できないおそれがある。一方、膜厚が３０μｍ超の場合、塗料の乾燥時にワキが発生しやすくなり、塗装鋼板の外観が劣化したり（塗料乾燥時のワキの発生など）、塗装鋼板の加工性が低下したりするおそれがある。
【００２９】
上塗り塗膜は、公知の方法で形成されうる。たとえば、ベース樹脂、着色顔料および体質顔料を含む上塗り塗料を塗装原板（鋼板）の表面に塗布し、到達板温１５０〜２８０℃で２０〜８０秒間焼き付ければよい。なお、焼き付け温度が１５０℃未満の場合、十分に塗料を焼き付けることができず、上塗り塗膜の機能を十分に発揮させることができないおそれがある。一方、焼き付け温度が２８０℃超の場合、過度の焼き付けによる樹脂の酸化劣化により、成形加工や耐候性、耐食性などの特性が十分に発揮されないおそれがある。上塗り塗料の塗布方法は、特に限定されず、プレコート鋼板の製造に使用されている方法から適宜選択すればよい。そのような塗布方法の例には、ロールコート法、フローコート法、カーテンフロー法、スプレー法などが含まれる。
【００３０】
（裏面塗膜）
本発明に係る塗装鋼板は、下塗り塗膜および上塗り塗膜が形成された面の反対側の面にも塗膜（裏面塗膜）を有していてもよい。裏面塗膜は、１コート構成であってもよいし、２コート構成であってもよい。また、裏面塗膜を構成する樹脂の種類や、顔料の種類なども特に限定されない。たとえば、公知の塗料を公知の方法で塗布することで、裏面塗膜を形成することができる。
【００３１】
（効果）
本発明に係る塗装鋼板は、下塗り塗膜に溶出しやすいクロム酸系防錆顔料を含むため、塗装鋼板の端面や曲げ加工部などの鋼素地露出部における赤錆の発生を防止することができる。また、本発明に係る塗装鋼板は、下塗り塗膜に一次粒子からなる骨材を含むため、クロム酸系防錆顔料の過度の溶出を防止しつつ、耐傷付き性に優れている。すなわち、本発明に係る塗装鋼板は、短期および長期の耐食性、ならびに耐傷付き性に優れている。したがって、本発明に係る塗装鋼板は、例えば外気に露出し、かつ太陽光に照射されうる部分に使用される、建築物の外装建材として好適である。
【００３２】
以下、本発明について実施例を参照して詳細に説明するが、本発明はこれらの実施例により限定されない。
【実施例】
【００３３】
１．塗装鋼板の作製
塗装原板として、溶融５５％Ａｌ−Ｚｎめっき鋼板（基材：ＳＰＣＣ、両面めっき付着量：１５０ｇ／ｍ２）を準備した。塗装原板の表面をアルカリ脱脂した後、塗布型のクロメート処理液（サーフコートＮＲＣ３００ＮＳ；日本ペイント株式会社）を用いて化成処理を施した。
【００３４】
化成処理された塗装原板の表面に、下塗り塗料をロールコーターで塗布し、到達板温２００℃で３０秒間乾燥させて、膜厚２〜８μｍの下塗り塗膜を形成した。下塗り塗料としては、市販のエポキシ系クリアー塗料（ＮＳＣ６８０；日本ファインコーティングス株式会社）に体質顔料として硫酸バリウムを５体積％添加したものをベースとして、さらに表１に示す防錆顔料および／または骨材を添加したものを準備した。骨材の粒子径（Ｄ１０およびＤ９０）は、コールターカウンター法によって測定される個数基準の累積粒度分布における粒子径であり、ふるいを用いて調整されている。
【００３５】
次いで、下塗り塗膜の表面に、上塗り塗料をロールコーターで塗布し、到達板温２２０℃で４５秒間乾燥させて、膜厚１０μｍの上塗り塗膜を形成した。上塗り塗料としては、市販のポリエステル系クリアー塗料（ＣＡ；日本ファインコーティングス株式会社）に着色顔料としてカーボンブラックを７体積％添加したものを準備した。
【００３６】
作製した塗装鋼板の下塗り塗膜の構成を表１に示す。表１の骨材の種類の欄において、Ａ１は、アクリル樹脂粒子（一次粒子）（アートパールＪ−４Ｐ；根上工業株式会社）である。Ａ２は、アクリル樹脂粒子（一次粒子）（タフチックＦＨ−Ｓ０１０；東洋紡株式会社）である。Ａ３は、アクリル樹脂粒子（一次粒子）（タフチックＦＨ−Ｓ００５；東洋紡株式会社）である。Ａ４は、アクリル樹脂粒子（一次粒子）（タフチックＦＨ−Ｓ００８；東洋紡株式会社）である。Ａ５は、アクリル樹脂粒子（一次粒子）（アートパールＪ−５Ｐ；根上工業株式会社）である。Ｂは、ウレタン樹脂粒子（一次粒子）（アートパールＰ−８００Ｔ；根上工業株式会社）である。Ｃは、ガラス粒子（一次粒子）（ＥＭＢ−１０；ポッターズ・バロティーニ株式会社）である。Ｄは、硬質シリカ粒子（細孔粒子）（サイリシア４３０；富士シリシア化学株式会社）である。また、表１の防錆顔料の種類の欄において、ａは、クロム酸ストロンチウムである。ｂは、クロム酸亜鉛である。ｃは、酸化クロム（III）である。ｄは、硫酸クロム（III）である。表１において、骨材および防錆顔料の配合量は、下塗り塗膜の固形分に対する割合（体積％）である。
【００３７】
【表１】
0005710058.tif 000002
【００３８】
２．評価試験
（１）耐食性試験
各塗装鋼板からせん断加工により板材を切り出し、２Ｔ曲げ加工を行うことで試験片を準備した。この試験片には切断端面および曲げ加工部が存在しており、それらの箇所で鋼素地およびめっき金属が露出している。
【００３９】
各試験片を群馬県桐生市の屋外（非塩害地域）に設置し、６か月間および２年間の大気暴露試験を行った。各試験片は、南向きに３５°の傾斜角度で設置した。曲げ加工部は、試験片の下側に位置させた。暴露開始から６か月後および２年後に、切断端面および曲げ加工部の鋼素地露出部における赤錆発生部分の面積率を測定した。赤錆発生部分の面積率が２０％未満の場合を「◎」、２０％以上４０％未満の場合を「○」、４０％以上６０％未満の場合を「△」、６０％以上の場合を「×」と評価した。「◎」、「○」または「△」であれば、その塗装鋼板は、必要な耐食性を有しているといえる。
【００４０】
（２）耐傷付き性試験
塗装鋼板の取り扱い時および施工時における傷付きを想定して、クレメンス型引掻き硬度試験機を用いて耐傷付き性試験を行った。水平に配置された評価用板材の表面に対して４５°の傾斜となるように、ステンレス鋼製のコインを評価用板材の上に設置した。コインに所定の荷重を加えた状態で、コインで評価用板材の塗膜を引っ掻き、めっき層が見えたときの最小の荷重を評価値として記録した。評価値が２０００ｇ以上の場合を「◎」、１０００ｇ以上２０００ｇ未満の場合を「○」、５００ｇ以上１０００ｇ未満の場合を「×」と評価した。「◎」、「○」であれば、その塗装鋼板は、必要な耐傷付き性を有しているといえる。
【００４１】
（３）評価結果
各塗装鋼板の耐食性試験および耐傷付き性試験の評価結果を表２に示す。
【００４２】
【表２】
0005710058.tif 000003
【００４３】
表２に示されるように、下塗り塗膜に骨材を添加しなかったＮｏ.２３，２４の塗装鋼板は、耐傷付き性に劣っていた。また、下塗り塗膜に細孔粒子からなる骨材を添加したＮｏ.１８，１９の塗装鋼板は、耐傷付き性に優れていたが、長期の耐食性に劣っていた。これは、骨材が細孔粒子であるため、クロム酸系防錆顔料が骨材内の隙間（細孔）を介して短期間のうちに外部に溶出してしまったためと考えられる。また、骨材のＤ１０またはＤ９０が上記式（１）または式（２）を満たしていないＮｏ.９〜１７の塗装鋼板は、耐傷付き性に劣っていた。Ｎｏ.９，１０，１２，１３，１５，１６の塗装鋼板が耐傷付き性に劣るのは、下塗り塗膜の膜厚に対して小さな骨材が下塗り塗膜と上塗り塗膜の接触面積の増大に寄与できないためと考えられる。Ｎｏ.９，１１，１２，１４，１５，１７の塗装鋼板が耐傷付き性に劣るのは、下塗り塗膜の膜厚に対して大きな骨材が下塗り塗膜から脱離しやすいためと考えられる。
【００４４】
また、下塗り塗膜に防錆顔料として３価クロムを含むＮｏ.２０〜２３の塗装鋼板、および下塗り塗膜に防錆顔料を添加しなかったＮｏ.２５，２６の塗装鋼板は、短期および長期の耐食性に劣っていた。
【００４５】
これに対し、下塗り塗膜にクロム酸系防錆顔料と所定の大きさの一次粒子からなる骨材とを添加したＮｏ.１〜８の塗装鋼板は、短期および長期の耐食性ならびに耐傷付き性に優れていた。
【００４６】
以上の結果から、本発明に係る塗装鋼板は、耐食性および耐傷付き性の両方に優れていることがわかる。
【産業上の利用可能性】
【００４７】
本発明に係る塗装鋼板は、耐食性および耐傷付き性の両方に優れているため、例えば建築物の外装建材などに有用である。
【要約】      （修正有）【課題】耐食性及び耐傷付き性の両方に優れる塗装鋼板の提供。【解決手段】塗装鋼板は、鋼板と、前記鋼板の上に配置された、クロム酸系防錆顔料と一次粒子である骨材とを含み、かつ細孔粒子を含まない下塗り塗膜と、前記下塗り塗膜の上に配置された上塗り塗膜と、を有する。前記骨材は、以下の式（１）及び式（２）を満たす。Ｄ１０≧０.６Ｔ…（１）、Ｄ９０＜２.０Ｔ…（２）［Ｄ１０は個数基準の累積粒度分布における前記骨材の１０％粒子径（μｍ）；Ｄ９０は個数基準の累積粒度分布における前記骨材の９０％粒子径（μｍ）；Ｔは前記下塗り塗膜における前記骨材が存在しない部分の膜厚（μｍ）］【選択図】なし